(57)【要約】【課題】塗布時の糸曳き性に関する問題が抑制され、且つ、低温及び高温環境下での接着性にも優れた、低温度塗布ホットメルト接着剤を提供すること。【解決手段】成分（Ａ）エチレン−α−オレフィン共重合体、成分（Ｂ）官能化エチレン−α−オレフィン共重合体、及び成分（Ｃ）エチレン−（メタ）アクリル酸エステル共重合体を含むホットメルト接着剤であって、  前記成分（Ａ）、（Ｂ）及び（Ｃ）の合計１００質量％中に、成分（Ｂ）を５〜１９質量％、成分（Ｃ）を５〜１２質量％含み、  １３０℃での溶融粘度が２，０００ｍＰａ・ｓ以下であることを特徴とする、ホットメルト接着剤。【選択図】なし【特許請求の範囲】
【請求項１】
成分（Ａ）エチレン−α−オレフィン共重合体、成分（Ｂ）官能化エチレン−α−オレフィン共重合体、及び成分（Ｃ）エチレン−（メタ）アクリル酸エステル共重合体を含むホットメルト接着剤であって、
前記成分（Ａ）、（Ｂ）及び（Ｃ）の合計１００質量％中に、成分（Ｂ）を５〜１９質量％、成分（Ｃ）を５〜１２質量％含み、
１３０℃での溶融粘度が２，０００ｍＰａ・ｓ以下であることを特徴とする、ホットメルト接着剤。
【請求項２】
前記成分（Ｂ）は、無水マレイン酸官能化エチレン−α−オレフィン共重合体を含む、
請求項１に記載のホットメルト接着剤。
【請求項３】
前記成分（Ｃ）は、エチレン−アクリル酸ブチル共重合体及び／又はエチレン−メタクリル酸メチル共重合体を含み、
前記成分（Ｃ）１００質量％中の、アクリル酸ブチルに由来するユニット及び／又はメタクリル酸メチルに由来するユニットの含有量は２５質量％以上であり、
前記成分（Ｃ）のメルトインデックスは１７０ｇ／１０分以下である、請求項１又は２に記載のホットメルト接着剤。
【請求項４】
前記成分（Ａ）は、メルトインデックスが１，０００／１０分以上のエチレン−α−オレフィン共重合体を含む、請求項１〜３の何れか１項に記載のホットメルト接着剤。
【請求項５】
さらにフィッシャートロプシュワックスを含む、請求項１〜４の何れか１項に記載のホットメルト接着剤。
【請求項６】
さらに粘着付与樹脂を含む、請求項１〜５の何れか１項に記載のホットメルト接着剤。
【請求項７】
紙製包装資材用である、請求項１〜６の何れか１項に記載のホットメルト接着剤。
【発明の詳細な説明】
【技術分野】
【０００１】
本発明は、ホットメルト接着剤に関する。
【背景技術】
【０００２】
ホットメルト接着剤は、溶剤が不要であり、また、瞬間接着や高速接着が可能であるという長所があることから、包装・製本・木工等の広い分野で使用されている。
【０００３】
ホットメルト接着剤を用いた被着体の接着は、ホットメルト接着剤を加熱溶融させ、溶融状態のホットメルト接着剤を被着体に塗工した後、冷却固化させる事により行われる。そして、従来より、上記ホットメルト接着剤のベース樹脂（主成分）として、エチレン−酢酸ビニル共重合体（以下、ＥＶＡという。）を主成分としたホットメルト接着剤が使用されている。
【０００４】
しかしながら、ＥＶＡをベース樹脂とするホットメルト接着剤は、一般的に１８０℃程度の高温で使用されるため、ホットメルト接着剤が熱劣化し、ホットメルト吐出不良などライン停止トラブルが発生する。
【０００５】
近年では、熱劣化しにくいエチレン−α−オレフィン共重合体を主成分としたホットメルト接着剤が主流となってきているが、更なる熱劣化の抑制及び省エネルギー化を目的として、約１５０℃の低塗布温度タイプのホットメルト接着剤が検討され、近年ではさらに低温での塗布が可能なホットメルト接着剤の開発も進められている。
【０００６】
例えば、特許文献１には、エチレン−α−オレフィン共重合体を用いた、１２０℃おける溶融粘度が５００〜２，０００ｍＰａ・ｓである低温度塗布化ホットメルト接着剤が開示されている。
【０００７】
ところで、ホットメルト接着剤は高温で塗布する必要があるため、塗布時にはホットメルトアプリケーターと言われる専用の塗布装置が用いられる。このホットメルトアプリケーターは、ホットメルト接着剤を加熱溶融し、圧縮空気やギヤポンプを用いる事により、ノズルの先端から間欠的に吐出して被着体に塗布するためのものである。その際、ホットメルト接着剤が吐出するノズルの先端から被着体の間で吐出毎にホットメルト接着剤が有する糸曳き性に起因する糸状物が発生する。この糸状物が発生すると、様々な使用過程において、周辺装置や被着体を汚染したり、センサー誤作動や印字ミス等を引き起こしたりするという問題が発生する。特に、冬場など使用環境温度が低い場合、ノズルの先端から吐出されたホットメルト接着剤の溶融粘度が高くなるため糸状物は顕著に発生する。
【０００８】
例えば、特許文献２には、エチレン−α−オレフィン共重合体とエチレン−カルボン酸エステル共重合体を用いた糸曳きが少ないホットメルト接着剤が開示されている。
【先行技術文献】
【特許文献】
【０００９】
【特許文献１】特許第５７５１５８１号公報
【特許文献２】特許第５７８９３８２号公報
【発明の概要】
【発明が解決しようとする課題】
【００１０】
しかしながら、特許文献１に開示されるような低温塗布化ホットメルト接着剤は、硬化後の高温環境に対して脆弱であり、高温環境下で圧着側の被着体の反発が強い場合や、被着体を段積み保管時した時の下段にかかる荷重を考慮した場合、接着力を充分に維持できないという問題がある。以上から、１５０℃以下の低温で塗布可能なホットメルト接着剤は、使用環境温度が比較的低い食品や薬品を封函するカートン用途などに限定されている。
【００１１】
さらには、非相溶性成分による糸曳き性に関する問題も改善されていないため、糸状物発生による上記トラブルが発生するという問題もある。
【００１２】
一方、特許文献２に開示されるホットメルト接着剤では、糸状物発生の問題は低減されるものの、使用温度が約１８０℃と高温なため、タンク内で加熱された状態での保存状態が長時間続くと、ゲル化／炭化してホットメルトアプリケーターの詰まりを起こしたり、塗布不良を招いたりするという問題があった。
【００１３】
上記のような事情に鑑み、本発明の目的とするところは、塗布時の糸曳き性に関する問題が抑制され、加熱安定性に優れ、且つ、低温及び高温環境下での接着性にも優れた、低温度塗布ホットメルト接着剤を提供することにある。
【課題を解決するための手段】
【００１４】
本発明者は上記目的を達成すべく鋭意研究を重ねた結果、成分（Ａ）エチレン−α−オレフィン共重合体、成分（Ｂ）官能化エチレン−α−オレフィン共重合体、及び成分（Ｃ）エチレン−（メタ）アクリル酸エステル共重合体を所定の配合比で含むホットメルト接着剤とすることで、塗布時の糸曳き性に関する問題が抑制され、且つ、低温及び高温環境下での接着性に優れた、低温度塗布ホットメルト接着剤を提供することができることを見出した。本発明者は、かかる知見に基づきさらに研究を重ね、本発明を完成するに至った。
【００１５】
即ち、本発明は、以下のホットメルト接着剤を提供する。
項１．
成分（Ａ）エチレン−α−オレフィン共重合体、成分（Ｂ）官能化エチレン−α−オレフィン共重合体、及び成分（Ｃ）エチレン−（メタ）アクリル酸エステル共重合体を含むホットメルト接着剤であって、
前記成分（Ａ）、（Ｂ）及び（Ｃ）の合計１００質量％中に、成分（Ｂ）を５〜１９質量％、成分（Ｃ）を５〜１２質量％含み、
１３０℃での溶融粘度が２，０００ｍＰａ・ｓ以下であることを特徴とする、ホットメルト接着剤。
項２．
前記成分（Ｂ）は、無水マレイン酸官能化エチレン−α−オレフィン共重合体を含む、
項１に記載のホットメルト接着剤。
項３．
前記成分（Ｃ）は、エチレン−アクリル酸ブチル共重合体及び／又はエチレン−メタクリル酸メチル共重合体を含み、
前記成分（Ｃ）１００質量％中の、アクリル酸ブチルに由来するユニット及び／又はメタクリル酸メチルに由来するユニットの含有量は２５質量％以上であり、
前記成分（Ｃ）のメルトインデックスは１７０ｇ／１０分以下である、項１又は２に記載のホットメルト接着剤。
項４．
前記成分（Ａ）は、メルトインデックスが１，０００／１０分以上のエチレン−α−オレフィン共重合体を含む、項１〜３の何れかに記載のホットメルト接着剤。
項５．
さらにフィッシャートロプシュワックスを含む、項１〜４の何れかに記載のホットメルト接着剤。
項６．
さらに粘着付与樹脂を含む、項１〜５の何れかに記載のホットメルト接着剤。
項７．
紙製包装資材用である、項１〜６の何れかに記載のホットメルト接着剤。
【発明の効果】
【００１６】
本発明に係るホットメルト接着剤によれば塗布時の糸曳き性が抑制され、且つ、低温及び高温環境下での接着性に優れた、低温度塗布ホットメルト接着剤を提供することができる。
【発明を実施するための形態】
【００１７】
本発明のホットメルト接着剤は、成分（Ａ）エチレン−α−オレフィン共重合体、成分（Ｂ）官能化エチレン−α−オレフィン共重合体、及び成分（Ｃ）エチレン−（メタ）アクリル酸エステル共重合体を含み、前記成分（Ａ）、（Ｂ）及び（Ｃ）の合計１００質量％中に、成分（Ｂ）を５〜１９質量％、成分（Ｃ）を５〜１２質量％含み、１３０℃での溶融粘度が２，０００ｍＰａ・ｓ以下であることを特徴とする、
【００１８】
成分（Ａ）：エチレン−α−オレフィン共重合体
エチレン−α−オレフィン共重合体としては、エチレンと少なくとも１種のα−オレフィンとの共重合体が挙げられる。α−オレフィンとしては公知のα−オレフィンを広く使用することができ、例えば、プロピレン、１−ブテン、１−ペンテン、１−ヘキセン、４−メチル−１−ペンテン、１−オクテン、１−ノネン、１−デセン、１−テトラデセン、１−ヘキサデセン、１−オクタデセン、及び１−エイコセンなどが挙げられる。α−オレフィンの炭素数は３〜２０が好ましく、６〜８がより好ましい。
【００１９】
エチレン−α−オレフィン共重合体としては、エチレン−１−オクテン共重合体が特に好ましい。エチレン−１−オクテン共重合体を使用することにより、凝集力が高く、接着性に優れたホットメルト接着剤を提供する事ができる。
【００２０】
エチレン−α−オレフィン共重合体のメルトインデックス（Ｍｅｌｔ  Ｉｎｄｅｘ；以下、単にＭＩともいう。）は１，０００ｇ／１０分以上であることが好ましい。また、エチレン−α−オレフィン共重合体のＭＩの上限値としては、１，５００ｇ／１０分が好ましい。
【００２１】
エチレン−α−オレフィン共重合体のＭＩを１，０００ｇ／１０分以上とすることにより、得られるホットメルト接着剤の溶融粘度を低く抑えることができ、ホットメルト接着剤の低温塗布が可能となる。一方、エチレン−α−オレフィン共重合体のＭＩを１，５００ｇ／１０分以下とすることにより、ホットメルト接着剤が硬化する際の凝集力の低下を抑えることができる。そして、ホットメルト接着剤の硬化後、高温環境下での接着性及び耐クリープ性を維持することが可能になる。
【００２２】
なお、本明細書において、各共重合体のメルトインデックスとは、ＪＩＳ  Ｋ７１２０に準拠して、温度１９０℃、荷重２１．１８Ｎの条件にて測定された値を意味する。
【００２３】
成分（Ａ）エチレン−α−オレフィン共重合体の含有量としては、成分（Ａ）、成分（Ｂ）及び成分（Ｃ）の合計１００重量％中に、６９〜９０質量％とすることが好ましく、７２〜８５質量％とすることがより好ましい。
【００２４】
成分（Ａ）の含有量を６９質量％以上とすることにより、低粘度化できるという効果を得ることができる。また、成分（Ａ）を９０質量％以下とすることにより、耐熱性を向上できる。
【００２５】
エチレン−１−オクテン共重合体として、市販されている製品を用いる事ができる。このような製品としては、例えば、ダウケミカル社から販売されている以下の製品などが挙げられる。
商品名「アフィニティ  ＧＡ１９００」(ＭＩ＝１，０００ｇ／１０分)
商品名「アフィニティ  ＧＡ１８７５」(ＭＩ＝１，２５０ｇ／１０分)
【００２６】
成分（Ｂ）：官能化エチレン−α−オレフィン共重合体
官能化エチレン−α−オレフィン共重合体としては、エチレン−α−オレフィン共重合体に官能基がグラフト重合したものを使用することができる。
【００２７】
官能基としては、耐熱性向上の観点から、アクリル酸、無水マレイン酸及びフマル酸等の何れかに由来するものを採用することが好ましい。
【００２８】
エチレン−α−オレフィン共重合体は、α−オレフィンとして、例えば、プロピレン、１−ブテン、１−ペンテン、１−ヘキセン、４−メチル−１−ペンテン、１−オクテン、１−ノネン、１−デセン、１−テトラデセン、１−ヘキサデセン、１−オクタデセン、及び１−エイコセンを用いることができる。官能化エチレン−α−オレフィン共重合体としては、無水マレイン酸官能化エチレン−α−オレフィン共重合体が好ましく、無水マレイン酸官能化エチレン−１−オクテン共重合体が特に好ましい。無水マレイン酸官能化エチレン−１−オクテン共重合体によれば、優れた耐熱接着性及び耐クリープ性が得られる。
【００２９】
成分（Ｂ）官能化エチレン−α−オレフィン共重合体の含有量は、成分（Ａ）、（Ｂ）及び（Ｃ）の合計１００質量％中に、５〜１９重量％とすることが好ましく、９〜１９重量％とすることがより好ましい。官能化エチレン−α−オレフィン共重合体の含有量を５質量％以上とすることにより、ホットメルト接着剤の硬化後、高温環境下での接着性及び耐クリープ性を維持することが可能になる。一方、官能化エチレン−α−オレフィン共重合体の含有量を１９質量％以下とすることにより、得られるホットメルト接着剤の溶融粘度を低くすることができる。これにより、ホットメルト接着剤の低塗布性が向上するとともに、接着剤が硬化後、高温環境下においても接着性を維持することが、より一層可能になる。
【００３０】
官能化エチレン−α−オレフィン共重合体として、市販されている製品を用いる事ができる。このような製品としては、例えば、ダウケミカル社から販売されている以下の製品などが挙げられる。
商品名「アフィニティ  ＧＡ１０００Ｒ」（ＭＩ＝６６０ｇ／１０分）
【００３１】
成分（Ｃ）：エチレン−（メタ）アクリル酸エステル共重合体
本明細書においてエチレン−（メタ）アクリル酸エステル共重合体は、エチレン−アクリル酸エステル共重合体及びエチレンメタクリル酸エステル共重合体の双方を含む概念を意味する。エチレン−（メタ）アクリル酸エステル共重合体としては、例えばエチレン−アクリル酸メチル共重合体、エチレン−アクリル酸エチル共重合体、エチレン−アクリル酸ブチル共重合体、エチレン−アクリル酸２エチルヘキシル、エチレン−メタクリル酸メチル共重合体などを、挙げることができる。また、上記した中でも、エチレン−メタクリル酸メチル共重合及びエチレン−アクリル酸ブチル共重合体が好ましい。
【００３２】
エチレン−（メタ）アクリル酸エステル共重合体１００質量％のうち、（メタ）アクリル酸エステルに由来するユニットは、２５質量％以上が好ましく、３０質量％以上がより好ましい。また、７０％質量％以下が好ましく、６０質量％以下がより好ましい。さらに、成分（Ｃ）エチレン−（メタ）アクリル酸エステル共重合体のＭＩは１７０ｇ／１０分以下が好ましく、１００ｇ／１０分以下がより好ましい。かかる構成を採用することにより、糸曳き性の抑制されたホットメルト接着剤を提供することが可能となる。
【００３３】
成分（Ｃ）エチレン−（メタ）アクリル酸エステル共重合体の含有量は、成分（Ａ）、（Ｂ）及び（Ｃ）の合計１００質量％中に、５〜１２質量％とするのが好ましく、５〜１１質量％とするのがより好ましい。エチレン−（メタ）アクリル酸エステル共重合体量を５質量％以上とすることにより、十分な糸曳き抑制効果を得ることができる。また、エチレン−（メタ）アクリル酸エステル共重合体量を１２質量％以下とすることにより、得られるホットメルト接着剤の溶融粘度を低くすることができる。これにより、ホットメルト接着剤の低温度塗布性が向上するとともに、加熱安定性が向上する。
【００３４】
成分（Ｃ）エチレン−（メタ）アクリル酸エステル共重合体としては、特に限定はないが、低溶融粘度、加熱安定性両立する観点より、エチレン−アクリル酸ブチル共重合体及び／又はエチレン−メタクリル酸メチル共重合体を含むことが好ましい。また、アクリル酸ブチルに由来するユニット及び／又はメタクリル酸メチルに由来するユニットの含有量は、成分（Ｃ）エチレン−（メタ）アクリル酸エステル共重合体全体に対して、２５質量％以上含むことが好ましい。
【００３５】
エチレン−（メタ）アクリル酸エステル共重合体として、市販されている製品を用いる事ができる。このような製品としては、例えば、以下の製品などが挙げられる。
アルケマ社製  商品名「ロトリル  ３５ＢＡ４０」(アクリル酸ブチル含有量３５重量％、ＭＩ＝４０ｇ／１０分)
住友化学社製  商品名「アクリフトＣＭ５０２３」(メタクリル酸メチル含有量２８重量％、ＭＩ＝１５０ｇ／１０分)
【００３６】
ワックス
本発明のホットメルト接着剤は、オープンタイム、セットタイム調整の目的で、ワックスを含んでもよい。かかるワックスとしては、ホットメルト接着剤に通常使用される公知のワックスを、広く使用することが可能である。具体的には、フィッシャートロプシュワックス及びポリエチレンワックスなどの合成ワックス、並びに、パラフィンワックス及びマイクロクリスタリンワックスなどの天然ワックスが挙げられる。ワックスは、単独で用いられても二種以上が併用されてもよい。但し、上記した中でも、フィッシャートロプシュワックスが好ましい。フィッシャートロプシュワックスは、エチレン−α−オレフィン共重合体との相溶性が良く、耐寒接着性を低下させる事なく、低粘度化する事ができる。
【００３７】
使用するワックスの融点は、７０〜９０℃が好ましい。融点が７０℃以上のワックスを使用することにより、ホットメルト接着剤が硬化後、高温環境下においても優れた接着性を維持することが可能である。一方、融点が９０℃以下のワックスを使用することにより、ホットメルト接着剤が硬化後、低温環境下においても接着性が低下せず、また、低温塗布性も優れたホットメルト接着剤とすることができる。
【００３８】
なお、本明細書においてワックスの融点は、下記測定条件に基づき、示差走査熱量測定（ＤＳＣ）を用いて、ワックスを３０〜１５０℃まで加熱速度５℃／分で昇温した時の吸熱ピークの温度とする。
＜測定条件＞
示差走査熱量計：島津製作所製  「ＤＳＣ−６０」
セル：アルミニウム
雰囲気ガス：空気
測定温度：３０〜１５０℃
加熱速度：５℃／分
【００３９】
フィッシャートロプシュワックスとして、市販されている製品を用いる事ができる。このような製品としては、例えば、以下の製品などが挙げられる。
Ｓｈｅｌｌ ＭＤＳ (Ｍ) Ｓｄｎ Ｂｈｄ社製  商品名「ＧＴＬ  ＳＡＲＡＷＡＸ ＳＸ−８０」(融点＝８３℃)
サゾール社製  商品名「Ｃ−８０」(融点＝８１℃)
【００４０】
粘着付与樹脂
本発明のホットメルト接着剤は、必要に応じて、適宜、粘着付与樹脂を含んでもよい。粘着付与樹脂としては、石油樹脂、テルペン樹脂、ロジン系樹脂、スチレン系樹脂、及びこれらの水素添加物が挙げられる。これらの粘着付与樹脂は、１種単独で用いられてもよく、二種以上が併用されてもよい。
【００４１】
粘着付与樹脂としては、中でも、石油樹脂及び／又は石油樹脂の水素添加物が好ましく、石油樹脂の水素添加物が特に好ましい。石油樹脂としては、脂肪族系石油炭化水素樹脂、芳香族石油炭化水素樹脂、及び環状脂肪族系石油炭化水素などが挙げられる。石油樹脂やその水素添加物は、エチレン−α−オレフィン共重合体との相溶性に優れ、これによりホットメルト接着剤の接着性を、より一層向上させる事ができる。
【００４２】
石油樹脂の軟化点は９５〜１３０℃が好ましい。軟化点が９５℃以上の石油樹脂を使用することにより、ホットメルト接着剤が硬化後、高温環境下での接着性を維持することが可能になるとともに、耐クリープ性も良好なものとすることができる。一方で、軟化点が１３０℃以下の石油樹脂を使用することにより、ホットメルト接着剤が硬化する際に、硬くて脆い硬化物となることを回避することができ、これにより接着性の向上を規定できる。
【００４３】
なお、石油樹脂の軟化点とは、ＪＩＳ  Ｋ２２０７に準拠して測定された値とする。
【００４４】
石油樹脂としては市販されている製品を用いる事ができ、例えば、以下の製品などが挙げられる。
・脂肪族系成分と芳香族成分との共重合石油樹脂の部分水添石油炭化水素樹脂
出光興産製  商品名「アイマーブＳ−１００」(軟化点＝１００℃)
「アイマーブＳ−１１０」(軟化点＝１１０℃)
・脂肪族系成分と芳香族成分との共重合石油樹脂の完全水添石油炭化水素樹脂
出光興産製  商品名「アイマーブＰ−１００」(軟化点＝１００℃)
「アイマーブＰ−１２５」(軟化点＝１２５℃)
東燃ゼネラル石油製  商品名「Ｔ−ＲＥＺ  ＨＢ１０３」(軟化点＝１００℃)
「Ｔ−ＲＥＺ  ＨＢ１２５」(軟化点＝１２５℃)
・脂肪族系石油炭化水素樹脂の完全水添石油炭化水素樹脂
イーストマンケミカル社製  商品名「イーストタックＨ−１３０Ｗ」(軟化点＝１３０℃)
・芳香族石油炭化水素樹脂の部分水添石油炭化水素樹脂
荒川化学製  「アルコンＭ−１００」(軟化点＝１００℃)
・芳香族石油炭化水素樹脂の完全水添石油炭化水素樹脂
荒川化学製  「アルコンＰ−１００」(軟化点＝１００℃)
「アルコンＰ−１２５」(軟化点＝１２５℃)  
【００４５】
酸化防止剤
本発明のホットメルト接着剤はまた、必要に応じて、酸化防止剤を含んでもよい。酸化防止剤を用いる事により、加熱溶融させたホットメルトの保存安定性を向上させる事ができる。
【００４６】
酸化防止剤としては、ヒンダートフェノール系酸化防止剤、及びホスファイト系酸化防止剤などが挙げられる。酸化防止剤は、単独で用いられても二種以上が併用されてもよい。
【００４７】
その他
また、本発明のホットメルト接着剤は、本発明の課題達成を阻害しない範疇で必要に応じて、例えば、充填剤、増量剤、粘度調整剤、揺変性付与剤、軟化剤(可塑剤)、プロセスオイル、熱安定剤、光安定剤、紫外線吸収剤、着色剤、難燃剤、帯電防止剤などの添加剤が含まれてもよい。
【００４８】
ホットメルト接着剤の製造方法
本発明のホットメルト接着剤の製造方法としては、例えば、上記した成分（Ａ）エチレン−α−オレフィン共重合体、成分（Ｂ）官能化エチレン−α−オレフィン共重合体、及び成分（Ｃ）エチレン−（メタ）アクリル酸エステル共重合体を、所定の配合で混合し、１２０〜１８０℃で加熱溶融して均一に攪拌混練する方法を、挙げることができる。
【００４９】
成分（Ａ）、（Ｂ）及び（Ｃ）を混合する際には、必要に応じ、ワックス、粘着付与樹脂、酸化防止剤、その他の添加剤を加えてもよい。
【００５０】
ホットメルト接着剤の塗工方法
ホットメルト接着剤の塗工方法としては、従来公知の方法が好ましく用いられる。例えば、ホットメルト接着剤を溶融タンク内で１００〜１９０℃で加熱溶融させた後、溶融タンクからホースを介してノズルへ送り、ノズルから連続的又は間欠的に吐出させて被接着物の接着面に塗工する方法などが用いられる。本発明のホットメルト接着剤は、上述した通り、糸曳きが高く低減されており、塗工温度が低温であっても塗工する事ができる。従って、溶融タンク内のホットメルト接着剤の加熱溶融温度は、１００〜１３０℃が好ましい。また、ホースやノズルの温度も１１０〜１４０℃が好ましい。
【００５１】
ホットメルト接着剤の用途
本発明のホットメルト接着剤は、包装、製本、木工、繊維加工、金属工業、電気、電子工業など広い範囲の用途に使用する事ができ、種々の被着体を接着する事ができる。段ボール箱、紙製箱、段ボール製容器、紙製容器などの紙製包装資材を形成するために好適に用いる事ができる。被着体を構成する材料としては、例えば、鉄、アルミニウムなどの金属及びその合金；ポリエステル、ポリ塩化ビニル、ポリウレタン、ポリプロピレン、ＡＢＳ樹脂、ポリメタクリレート、及びポリカーボネートなどの合成樹脂；セルロース系材料；皮革などが挙げられる。セルロース系材料からなる被着体としては、例えば、紙、ボード、ダンボール、及びセロハンなどが挙げられる。
【００５２】
以上、本発明の実施形態について説明したが、本発明はこうした例に何ら限定されるものではなく、本発明の要旨を逸脱しない範囲において種々なる形態で実施し得ることは勿論である。
【実施例】
【００５３】
以下、実施例に基づき、本発明の実施形態をより具体的に説明するが、本発明がこれらに限定されるものではない。
【００５４】
成分（Ａ）：エチレン−α−オレフィン共重合体
・エチレン−１−オクテン共重合体Ａ１：ダウケミカル社製  商品名「アフィニティ  Ｇ
Ａ１８７５」(ＭＩ＝１，２５０ｇ／１０分) 
・エチレン−１−オクテン共重合体Ａ２：ダウケミカル社製  商品名「アフィニティ  Ｇ
Ａ１９００」(ＭＩ＝１，０００ｇ／１０分)
・エチレン−１−オクテン共重合体Ａ３：ダウケミカル社製  商品名「アフィニティ  Ｇ
Ａ１９５０」(ＭＩ＝５００ｇ／１０分)
【００５５】
成分（Ｂ）：官能化エチレン−α−オレフィン共重合体
・無水マレイン酸官能化エチレン−１−オクテン共重合体Ｂ：ダウケミカル社製  商品名
「アフィニティ  ＧＡ１０００Ｒ」(ＭＩ＝６６０ｇ／１０分)
【００５６】
成分（Ｃ）：エチレン−（メタ）アクリル酸エステル共重合体
・エチレン−アクリル酸ブチル共重合体Ｃ１：アルケマ社製  商品名「ロトリル  ３５Ｂ
Ａ４０」(アクリル酸ブチル含有量３５重量％、ＭＩ＝４０ｇ／１０分) 
・エチレン−メタクリル酸メチル共重合体Ｃ２：住友化学社製  商品名「アクリフトＣＭ
５０２３」(メタクリル酸メチル含有量２８重量％、ＭＩ＝１５０ｇ／１０分)
・エチレン−メタクリル酸メチル共重合体Ｃ３：住友化学社製  商品名「アクリフトＣＭ
５０２１」(メリクリル酸メチル含有量２８重量％、ＭＩ＝４５０ｇ／１０分)
【００５７】
ワックス（フィッシャートロプシュワックス）
・Ｓｈｅｌｌ ＭＤＳ (Ｍ) Ｓｄｎ Ｂｈｄ社製  商品名「ＧＴＬ  ＳＡＲＡＷＡＸ ＳＸ
−８０」(融点＝８３℃)
【００５８】
粘着付与樹脂
・脂肪族系成分と芳香族成分との共重合石油樹脂の完全水添石油炭化水素樹脂Ｅ１：出光
興産製  商品名  「アイマーブＰ−１２５」(軟化点＝１２５℃)
・脂肪族系成分と芳香族成分との共重合石油樹脂の完全水添石油炭化水素樹脂Ｅ２：東燃
ゼネラル石油製  商品名「Ｔ−ＲＥＺ  ＨＢ１０３」(軟化点＝１００℃)
【００５９】
酸化防止剤
・ヒンダートフェノール型：ＥＶＥＲＳＰＲＩＮＧ ＣＨＥＭＩＣＡＬ社製  商品名「Ｅ
ＶＥＲＮＯＸ−１０」
【００６０】
（実施例１〜６及び比較例１〜６）
上記した各成分を、後述する表１、２に示した組成で、加熱装置を備えた攪拌混練機中に投入した後、１５０℃で１時間にわたって加熱しながら混練することにより、ホットメルト接着剤組成物を得た。実施例及び比較例のホットメルト接着剤について、溶融粘度、低温環境における接着性、高温環境における耐クリープ性、糸曳き性及び加熱安定性（ホットメルトを長期高温加熱した場合の熱劣化）を以下の手順に従い、評価した。
【００６１】
（溶融粘度評価試験）
日本接着剤工業会規格  ＪＡＩ−７に準拠して、ブルックフィールドＲＶＦ型粘度計及びサーモセルを用いて、Ｎｏ．２１スピンドル、回転数２０ｒｐｍにて、１３０℃におけるホットメルト接着剤の溶融粘度（ｍＰａ・ｓ）をそれぞれ測定した。
【００６２】
（低温環境における接着性評価試験）
日本接着剤工業会規格  ＪＡＩ−７に準拠して、５０ｍｍ×１００ｍｍに裁断したダンボール（Ｋライナー）２枚を被着体として用意した。塗工装置（メック社製  製品名「ＡＳＭ−１５Ｎ」）を用いて、溶融タンク１３０℃、ノズル温度１３０℃、塗布量３ｇ／ｍで一方の被着体の片面にホットメルト接着剤を塗布し、オープンタイムとして２秒経過後、もう一方の被着体を積層し、７．８ｋＰａの荷重で２秒間プレスして積層体を得た。その後、その積層体を温度２０℃、相対湿度５０％に雰囲気下で１時間養生したもの試験片とした。試験片を−１０℃の恒温槽内に２４時間放置後、同恒温槽内にて、試験片中の一方の被着体を手で剥がし、被着体の材破率（％）を算出した。なお、被着体の材破率とは、２枚の被着体同士が接着している面全体の面積に対する、被着体が破壊した部分の面積の比率（百分率）とした。
評価基準
◎…材料破壊率８０％以上            
○…材料破壊率６０％以上８０％未満  
△…材料破壊率４０％以上６０％未満  
×…材料破壊率４０％未満
【００６３】
（高温環境における耐クリープ性評価試験）
耐寒性と同様の要領に従って試験片を作製した。試験片の一方の端部において、２枚の被着体をそれぞれ反対側の方向に折り曲げ、Ｔ字状の試験片を得た。Ｔ字状の試験片を５５℃の恒温槽中に入れ、一方の折り曲げた被着体の端部を恒温槽天井に固定し、もう一方の折り曲げた被着体の端部に６００ｇｆの錘を吊り下げ後、錘を吊り下げてから落下するまでの時間を計測した。
評価基準
◎…保持時間１２時間以上
○…保持時間８時間以上１２時間未満
△…保持時間５時間以上８時間未満
×…保持時間５時間未満
【００６４】
（糸曳き性評価試験）
ホットメルトノズルの先端から距離２０ｃｍの所に被着体を垂直に配置し、その間の落下物を捕獲するための板状の受け皿を設置する。２０℃の無風雰囲気下、下記条件で交流電源シーケンサーを用いて、ホットメルト接着剤を６００ショット／１０分の条件で間欠吐出し、受け皿上に溜まった落下物の形状を目視にて観察し、糸曳き性を評価した。
なお、５℃無風雰囲気下でも２０℃の無風雰囲気下と同様の要領で評価した。
測定条件
ホットメルトアプリケーター：ノードソン社製  製品名「Ｐｒｏｂｌｕｅ４」
温度設定：溶融タンク１３０℃、ホース温度１３０℃、ノズル温度１３０℃
吐出圧  ：３．０ｂａｒ
ノズル形状：３オリフィス（３穴）、口径１８／１０００インチ
評価基準
◎…落下物の形状は粒状
○…落下物の形状はほとんど粒状で、糸状がわずかに混在
△…落下物の形状は粒状と糸状が混在
×…落下物の形状は糸状
【００６５】
（加熱安定性評価試験）
得られた各ホットメルト接着剤をそれぞれ内容積１４０ｃｃのガラス瓶に５０ｇ計量して入れ、ガラス瓶の開口部をアルミホイルで蓋をした状態で１３０℃の恒温槽に３０日間保管した後、ガラス瓶を恒温槽から取り出して、ガラス瓶の縁に炭化物がリング状に付着していないか、ガラス瓶内のホットメルト接着剤の表面に炭化物の皮が張っていないかを確認した。
評価基準
◎…炭化物なし
○…炭化物わずかにあり
△…炭化物あり
×…炭化物が多量にあり
【００６６】
【表１】
2019026656.tif 000002
【００６７】
【表２】
2019026656.tif 000003
【００６８】
（各評価試験結果）
上記表１及び２に示したように、各実施例のホットメルト接着剤は、比較例のホットメルト接着剤と比較して、糸曳き性に関する問題の発生が抑制され、また、高温・低温環境下における接着性の問題も見られなかった。